(57)【要約】【課題】優れた耐摩耗性および感度を有し、長期にわたって、カブリ、中抜けおよび像ボケなどのノイズの発生がない高画質画像を形成可能な有機感光体を提供すること。【解決手段】導電性支持体上に、少なくとも電荷発生層、第１電荷輸送層および第２電荷輸送層を順次積層してなる有機感光体であって、第１電荷輸送層が結着樹脂およびイオン化ポテンシャルエネルギーが異なる少なくとも２種類の電荷輸送材料を含有してなり、第２電荷輸送層が少なくとも変性ポリカーボネート樹脂、含フッ素樹脂微粒子、および第１電荷輸送層に含有される電荷輸送材料のうちイオン化ポテンシャルエネルギーがより高い電荷輸送材料を含有してなることを特徴とする有機感光体。【選択図】  なし【特許請求の範囲】
【請求項１】
導電性支持体上に、少なくとも電荷発生層、第１電荷輸送層および第２電荷輸送層を順次積層してなる有機感光体であって、第１電荷輸送層が結着樹脂およびイオン化ポテンシャルエネルギーが異なる少なくとも２種類の電荷輸送材料を含有してなり、第２電荷輸送層が少なくとも変性ポリカーボネート樹脂、含フッ素樹脂微粒子、および第１電荷輸送層に含有される電荷輸送材料のうちイオン化ポテンシャルエネルギーがより高い電荷輸送材料を含有してなることを特徴とする有機感光体。
【請求項２】
第１電荷輸送層の電荷輸送材料が少なくとも電荷輸送材料Ａと、該電荷輸送材料Ａよりイオン化ポテンシャルエネルギーが高い電荷輸送材料Ｂとからなり、それらのイオン化ポテンシャルエネルギーの差が０．２ｅＶ以下であることを特徴とする請求項１に記載の有機感光体。
【請求項３】
第１電荷輸送層の電荷輸送材料が少なくとも電荷輸送材料Ａと、該電荷輸送材料Ａよりイオン化ポテンシャルエネルギーが高い電荷輸送材料Ｂとからなり、それらの含有重量比（Ａ：Ｂ）が３：１〜１：３であることを特徴とする請求項１または２に記載の有機感光体。
【請求項４】
第２電荷輸送層に含有される電荷輸送材料のイオン化ポテンシャルエネルギーが５．３８ｅＶより大きいことを特徴とする請求項１〜３のいずれかに記載の有機感光体。
【請求項５】
変性ポリカーボネート樹脂が
一般式（Ｉ）；
【化１】
2005037524.tif 000020
（式中、Ｒ１は夫々同一であっても異なっていてもよい炭素数１〜６のアルキル基、または置換または無置換の炭素数６〜１２の芳香族炭化水素基；Ｒ２は夫々同一であっても異なっていてもよい水素原子、ハロゲン原子、炭素数１〜６のアルキル基、または置換または無置換の炭素数６〜１２の芳香族炭化水素基；Ｘ１は夫々同一であっても異なっていてもよい（ＣＨ２）ｋ；ｋは１〜６の整数；ｎは０〜２００；ｍは１〜５０の範囲内）で表される繰り返し単位を有する変性ポリカーボネート（Ｉ）、
一般式（ＩＩ）；
【化２】
2005037524.tif 000021
（式中、Ｒ３は夫々同一であっても異なっていてもよいハロゲン原子、炭素数１〜６のアルキル基、または置換または無置換の炭素数６〜１２の芳香族炭化水素基；ｐは夫々同一であっても異なっていてもよい０〜４の整数；Ｘ２は炭素数３〜８の１，１−シクロアルキレン基、−Ｃ（ＣＦ３）（ＣＦ３）−、または−Ｃ（Ｒ４）（Ｒ５）−（式中、Ｒ４およびＲ５のうち少なくとも一方は置換または無置換の炭素数６〜１２の芳香族炭化水素基、他方は水素原子、または炭素数２〜６のアルキル基））で表される変性ポリカーボネート（ＩＩ）、
一般式（ＩＩＩ）；
【化３】
2005037524.tif 000022
（式中、Ｒ６は夫々同一であっても異なっていてもよいハロゲン原子、炭素数１〜６のアルキル基、または置換または無置換の炭素数６〜１２の芳香族炭化水素基；ｒは夫々同一であっても異なっていてもよい０〜４の整数；ｓは０〜５０の整数；ｔは５〜１００の整数；Ｘ３は炭素数３〜８の１，１−シクロアルキレン基、−Ｃ（ＣＦ３）（ＣＦ３）−、−Ｏ−、−ＳＯ２−、−Ｃ（Ｒ７）（Ｒ８）−（式中、Ｒ７およびＲ８は夫々同一であっても異なっていてもよい水素原子、炭素数１〜６のアルキル基、または置換または無置換の炭素数６〜１２の芳香族炭化水素基）または炭素数４〜９の１，１−ビシクロアルキレン基）で表される変性ポリカーボネート（ＩＩＩ）、または
一般式（ＩＶ）；
【化４】
2005037524.tif 000023
（式中、Ｒ９は夫々同一であっても異なっていてもよい炭素数１〜６のアルキル基、または置換または無置換の炭素数６〜１２の芳香族炭化水素基；Ｒ１０は夫々同一であっても異なっていてもよいハロゲン原子、炭素数１〜６のアルキル基、または置換または無置換の炭素数６〜１２の芳香族炭化水素基；Ｘ４およびＸ５は夫々同一であっても異なっていてもよい（ＣＨ２）ｈ；ｈは１〜６の整数；ｕは夫々同一であっても異なっていてもよい０〜４の整数；ｖは１〜１５０の整数；ｗは１〜５０の範囲内）で表される繰り返し単位を有する変性ポリカーボネート（ＩＶ）
であることを特徴とする請求項１〜４のいずれかに記載の有機感光体。
【発明の詳細な説明】
【０００１】
【発明の属する技術分野】
本発明は有機感光体、特に電子写真用有機感光体に関する。
【０００２】
【従来技術】
近年の電子写真方式を用いた情報処理システム機の発展は著しいものがある。特に、光により情報記録を行なうレーザープリンターやデジタル複写機は、その画像品質、信頼性において向上が著しい。このような背景から、感光体に要求される機能のひとつとして、高画質、長寿命化が重要な課題となっている。感光体の長寿命化を実現させるためには、耐摩耗性を向上させ、電位安定性ならびに画像品質を確保する必要がある。
【０００３】
長寿命化を達成する方策として、従来より、導電性支持体上に少なくとも電荷発生層、第１電荷輸送層および第２電荷輸送層（表面層）を順次積層してなる構成の有機感光体において、表面層に潤滑剤としてポリテトラフルオロエチレン樹脂（ＰＴＦＥ）微粒子等の含フッ素樹脂微粒子を分散含有させることが知られている。
【０００４】
しかしながら、長寿命化に伴い、感光体表面（特に電荷輸送材料）が、感光体を帯電する際に発生するＮＯｘ、オゾンガスにより汚染されて劣化し、得られる画像にカブリ、中抜けおよび像ボケ等のノイズが発生する問題があった。カブリとは感光層中での電荷トラップの増大によって、感光体上、トナーが付着されるべきでないところにトナーが付着し、画像上に点状に発生するノイズのことである。中抜けとは感光体表面から記録シートヘの転写性（離型性）の悪化によってトナー像が転写されるべき領域に転写されない現象である。また像ボケとは感光体の感度低下や感光体の表面抵抗低下によって、画像領域と非画像領域との境界が不鮮明になる現象である。
【０００５】
このため、耐酸化性の強い電荷輸送材料を選択することが考えられるが、一般にイオン化ポテンシャルエネルギーが高くなるため、電荷発生層から電荷輸送層への電荷注入が困難になる。そのため、繰り返し使用時において、感度が劣化したり、残留電位が上昇したり、電荷トラップが多発し、結果としてカブリ、中抜けおよび像ボケ等のノイズを完全に防止することはできなかった。このように、長寿命化と高画質化との両立という課題に対しては満足される方策は今だ見出されていないのが現状である。
【０００６】
【発明が解決しようとする課題】
本発明は、長寿命化と高画質化とを両立する有機感光体を提供することを目的とする。すなわち、本発明は、優れた耐摩耗性および感度を有し、長期にわたって、カブリ、中抜けおよび像ボケなどのノイズの発生がない高画質画像を形成可能な有機感光体を提供することを目的とする。
【０００７】
【課題を解決するための手段】
本発明は、導電性支持体上に、少なくとも電荷発生層、第１電荷輸送層および第２電荷輸送層を順次積層してなる有機感光体であって、第１電荷輸送層が結着樹脂およびイオン化ポテンシャルエネルギーが異なる少なくとも２種類の電荷輸送材料を含有してなり、第２電荷輸送層が少なくとも変性ポリカーボネート樹脂、含フッ素樹脂微粒子、および第１電荷輸送層に含有される電荷輸送材料のうちイオン化ポテンシャルエネルギーがより高い電荷輸送材料を含有してなることを特徴とする有機感光体に関する。
【０００８】
本発明においては、第２電荷輸送層にイオン化ポテンシャルエネルギーが比較的高いものを含有させる場合であっても、上記構成とすることにより、電荷発生層から第１電荷輸送層への電荷注入および電荷移動ならびに第２電荷輸送層への電荷移動を長期にわたってよりスムーズに行うことができる。その結果、繰り返しの使用時において、感度の劣化、残留電位の上昇および電荷トラップが有効に防止され、長寿命化と高画質化との両立を有効に達成できる。
【０００９】
【発明の実施の形態】
本発明の有機感光体は導電性支持体上に少なくとも電荷発生層、第１電荷輸送層および第２電荷輸送層が順次積層されてなり、第２電荷輸送層が最表面層であるものである。
【００１０】
本発明において導電性支持体としては、体積抵抗１×１０１０Ωｃｍ以下の導電性を示すもの、例えばアルミニウム、ニッケル、クロム、銅、銀、金、白金などの金属、酸化スズ、酸化インジウムなどの金属酸化物を、蒸着またはスパッタリングによりフィルム状もしくは円筒状のプラスチックまたは紙などに被覆したもの、あるいはアルミニウム、アルミニウム合金、ニッケル、ステンレスなどの板およびそれらをＤ．Ｉ．、Ｉ．Ｉ．、押し出し、引き抜き等の工法で素管化したのち切削、超仕上げ、研磨等で表面処理した管などを使用することができる。
【００１１】
導電性支持体には電荷発生層の形成に先だって下引層が形成されていてもよい。下引層は一般に樹脂を主成分とするが、当該層を構成する樹脂は、その上に感光層を溶剤でもって塗布することを考えると、一般の有機溶剤に対して耐溶解性の高い樹脂であることが望ましい。そのような樹脂としては、ポリアミド、ポリビニルアルコール、共重合ナイロン、メトキシメチル化ナイロン、ポリブチルブチラール、ポリアクリレートなどの水可溶性またはアルコール可溶性樹脂、ポリウレタン、メラミン樹脂、アルキッド−メラミン樹脂、エポキシ樹脂等の硬化型樹脂などが挙げられる。また、下引層には、残留電位をより有効に低減し、モアレを防止する観点から、酸化チタン、シリカ、アルミナ、酸化ジルコニウム、酸化スズ、酸化インジウム等で例示できる金属酸化物の微粉末が添加されていてもよい。このような下引層は適当な溶媒および公知の塗布法を用いて形成することができる。この他に、下引層としては、酸化アルミニウム、酸化亜鉛、酸化ケイ素などの蒸着膜等が使用可能である。下引層の膜厚は１０μｍ以下であることが望ましい。
【００１２】
電荷発生層は、電荷発生物質を主成分とする層であり、電荷発生物質としては、有機系の電荷発生物質あるいは無機系の電荷発生物質のいずれも用いることができるが、好ましくは有機系の電荷発生物質を用いる。有機系の電荷発生物質としては、公知の電荷発生物質を用いることが出来る。例えば、金属フタロシアニン、無金属フタロシアニンなどのフタロシアニン系顔料、アズレニウム塩顔料、スクエアリツク酸メチン顔料、カルバゾール骨格を有するアゾ顔料、トリフェニルアミン骨格を有するアゾ顔料、ジフェニルアミン骨格を有するアゾ顔料、ジベンゾチオフェン骨格を有するアゾ顔料、フルオレノン骨格を有するアゾ顔料、オキサジアゾール骨格を有するアゾ顔料、ビススチルベン骨格を有するアゾ顔料、ジスチリルオキサジアゾール骨格を有するアゾ顔料、ジスチリルカルバゾール骨格を有するアゾ顔料、ペリレン系顔料、アントラキノン系または多環キノン系顔料、キノンイミン系顔料、ジフェニルメタン及びトリフェニルメタン系顔料、ベンゾキノン及びナフトキノン系顔料、シアニン及びアゾメチン系顔料、インジゴイド系顔料、ビスベンズイミダゾール系顔料などが挙げられる。好ましくはフタロシアニン系顔料、より好ましくは金属フタロシアニン、特にチタニルフタロシアニンを用いる。これらの電荷発生物質は、単独または２種以上の混合物として用いることができる。
【００１３】
電荷発生層には、必要に応じて結着樹脂を用いることができ、このとき電荷発生層は結着樹脂中に上記の有機系電荷発生物質あるいは無機系電荷発生物質が分散または溶解されてなっている。このときの電荷発生層における電荷発生物質の含有量は電荷発生層の結着樹脂１００重量部に対して５０〜３００重量部が好適である。電荷発生層に含まれる結着樹脂としては、例えばポリアミド、ポリウレタン、エポキシ樹脂、ポリケトン、ポリカーボネート、シリコーン樹脂、アクリル樹脂、ポリビニルブチラール（ブチラール樹脂）、ポリビニルホルマール、ポリビニルケトン、ポリスチレン、ポリ−Ｎ−ビニルカルバゾール、ポリアクリルアミドなどが挙げられる。好ましくはポリビニルブチラールを用いる。これらは単独または２種以上の混合物として用いることができる。
【００１４】
電荷発生層を形成する方法としては、大別すると、真空薄膜作製法と溶液分散系からのキャスティング法とが挙げられる。真空薄膜作製法としては、真空蒸着法、グロー放電分解法、イオンプレーティング法、スパッタリング法、反応性スパッタリング法、ＣＶＤ法などが挙げられ、上述した有機系あるいは無機系の電荷発生物質を用いて電荷発生層を良好に形成することができる。また、キャスティング法によって電荷発生層を形成するには、上述した有機系あるいは無機系の電荷発生物質を、必要により結着樹脂と共に、テトラヒドロフラン、シクロヘキサノン、ジオキサン、ジクロロエタン、ブタノン等の溶媒を用いてボールミル、アトライター、サンドミルなどにより分散させて電荷発生層用塗液を調製し、当該塗液を導電性支持体または下引層上に塗布し乾燥させればよい。塗布方法としては特に制限されず、公知の塗布法、例えば、浸漬塗布法、スプレー塗布法、リング塗布法、スピンナー塗布法、ローラー塗布法、マイヤーバー塗布法、ブレード塗布法、ビード塗布法等を採用することができる。このようにして形成される電荷発生層の膜厚は、０．０１〜５μｍ程度が適当であり、特に０．０５〜２μｍが好ましい。
【００１５】
第１電荷輸送層は結着樹脂および特定の電荷輸送材料を含んでなり、好ましくはさらに酸化防止剤、レベリング剤等の添加剤を含む。
【００１６】
第１電荷輸送層に含有される電荷輸送材料としては、イオン化ポテンシャルエネルギー（以下、ＩＰという）が異なる少なくとも２種類の電荷輸送材料を使用する。すなわち少なくとも電荷輸送材料Ａと、該電荷輸送材料ＡよりＩＰの高い電荷輸送材料Ｂとを使用する。第１電荷輸送層が電荷輸送材料ＡまたはＢのいずれか一方を含有するだけでは、電荷移動がスムーズに行われないために、残留電位が高くなり、像ボケが発生する。
【００１７】
イオン化ポテンシャルエネルギーとは分子から１個の電子を無限遠に引き離して、陽イオンと自由電子とに解離させるために要するエネルギー（ｅＶ）をいい、分子（物質）固有の物性値のひとつである。本発明においては例えば、理研計器社製ＡＣ−１によって測定された値を用いているが、そのような方法によって測定されなければならないというわけではない。
【００１８】
電荷輸送材料Ａと電荷輸送材料ＢのＩＰ差は、電荷の注入および移動をよりスムーズに行わせる観点から、０．２ｅＶ以下、特に０．０５〜０．２ｅＶであることが好ましい。
【００１９】
特に電荷輸送材料ＢのＩＰは、電荷の注入および移動をさらにスムーズに行わせる観点から、５．３８ｅＶ以上、特に５．３８〜５．６０ｅＶであることが好ましい。このとき電荷輸送材料ＡのＩＰは通常、５．１８〜５．４５ｅＶである。
【００２０】
電荷輸送材料ＡおよびＢの種類としては、ＩＰが上記の関係を満たす限り特に制限されず、例えば、アミン系化合物、スチリル−アミン系化合物、スチリル系化合物、カルバゾール系化合物、オキサゾ−ル系化合物、チアジアゾ−ル系化合物、トリアゾール系化合物、イミダゾール系化合物、イミダゾロン系化合物、イミダゾリジン系化合物、ヒドラゾン系化合物、ピラゾリン系化合物、オキサゾロン系化合物、ベンズイミダゾール系化合物、キナゾリン系化合物、ベンゾフラン系化合物、アクリジン系化合物、フェナジン系化合物、ポリーＮ−ビニルカルバゾール等が挙げられる。
【００２１】
電荷輸送材料ＡおよびＢは、上記の化合物の中でも、それらのＩＰが上記の関係を満たすように、アミン系化合物、スチリル−アミン系化合物およびスチリル系化合物からなる群、特にアミン系化合物およびスチリル−アミン系化合物からなる群から選択されることが好ましい。
【００２２】
アミン系化合物としては、詳しくは、トリアリールアミン骨格を有するトリアリールアミン系化合物、ベンジジン骨格を有するベンジジン系化合物（特にベンジジン骨格とトリアリールアミン骨格を有するベンジジン−トリアリールアミン系化合物）、およびフェニレンジアミン骨格を有するフェニレンジアミン系化合物が好ましく、特にトリアリールアミン系化合物、ベンジジン−トリアリールアミン系化合物が好ましい。そのような特に好ましい具体例として以下の化合物Ａ１〜Ａ５が挙げられる：
【００２３】
【化５】
2005037524.tif 000002
【００２４】
スチリル−アミン系化合物としては、詳しくは、スチリル基とトリアリールアミン骨格を有するスチリル−トリアリールアミン系化合物（特にスチルベン骨格とトリアリールアミン骨格を有するスチルベン−トリアリールアミン系化合物）が好ましく、そのような好しい具体例として以下の化合物ＳＡ１〜ＳＡ７が挙げられる：
【００２５】
【化６】
2005037524.tif 000003
【００２６】
【化７】
2005037524.tif 000004
【００２７】
第１電荷輸送層において電荷輸送材料ＡおよびＢの含有重量比（Ａ：Ｂ）は、感度のさらなる向上の観点から、３：１〜１：３、特に３：１〜１：１が好ましい。
【００２８】
第１電荷輸送層における電荷輸送材料の合計含有量は、本発明の目的が達成される限り特に制限されるものではなく、通常、結着樹脂１００重量部に対して５〜３００、特に１０〜１５０重量部が好適である。
【００２９】
本発明において第１電荷輸送層には電荷輸送材料ＡおよびＢ以外に他の電荷輸送材料が含有されてもよい。その場合において当該他の電荷輸送材料はＩＰが電荷輸送材料Ａより大きく、かつ電荷輸送材料Ｂより小さければよく、その種類は電荷輸送材料ＡおよびＢとして例示した化合物の中から選択されてよい。他の電荷輸送材料を含有する場合は、当該電荷輸送材料を含む合計含有量が上記範囲内であればよい。
【００３０】
第１電荷輸送層の結着樹脂としては、第１電荷輸送層がその上に第２電荷輸送層を形成され、耐摩耗性や機械的強度を有する必要性が比較的低いため、特に制限されない。例えば、ビスフェノールＡ型ポリカーボネート樹脂、スチレン系樹脂、スチレン−アクリル系樹脂、アクリル系樹脂、ポリエステル系樹脂、ポリ塩化ビニル系樹脂、ポリ酢酸ビニル系樹脂、ポリ塩化ビニリデン系樹脂、ポリアリレート樹脂、フェノキシ樹脂、酢酸セルロース樹脂、エチルセルロース樹脂、ポリビニルブチラール、ポリビニルホルマール、ポリビニルトルエン、シリコーン樹脂、エポキシ樹脂、メラミン樹脂、ウレタン樹脂、フェノール樹脂、アルキッド樹脂などの熱可塑性または熱硬化性樹脂が挙げられる。このように当該結着樹脂は比較的広範囲の樹脂の中から選択できるため、安価な樹脂を用いることによって製造コストを低減できる。安価な樹脂として好ましくは、ビスフェノールＡ型ポリカーボネート樹脂、スチレン系樹脂、スチレン−アクリル系樹脂、アクリル系樹脂、特にスチレン−アクリル系樹脂等を用いる。
【００３１】
第１電荷輸送層の酸化防止剤としては、従来から有機感光体の感光層に含有される種々の酸化防止剤が使用可能である。例えば、ヒンダードフェノール類、ヒンダードアミン類、ベンゾトリアゾール類、有機硫黄化合物類、有機燐化合物類およびハイドロキノン類等が挙げられる。
【００３２】
ヒンダードフェノール類の具体例として、例えば、２，６−ジ−ｔ−ブチル−ｐ−クレゾール、ブチル化ヒドロキシアニソール、２，６−ジ−ｔ−ブチル−４−エチルフェノール、２，６−ジ−ｔ−ブチル−４−フェニルフェノール、２，６−ジ−ｔ−ブチル−４−フェニルメチルフェノール、ステアリル−β−（３，５−ジ−ｔ−ブチル−４−ヒドロキシフェニル）プロピオネート、２，６−ジ−ｔ−ブチル−４−（４，６−ビス（オクチルチオ）−１，３，５−トリアジン−２−イルアミノ）フェノール、２，４−ビス−（ｎ−オクチルチオ）−６−（４−ヒドロキシ−３，５−ジ−ｔ−ブチルアニリノ）−１，３，５−トリアジンなどのモノフェノール系化合物、２，２’−メチレン−ビス−（４−メチル−６−ｔ−ブチルフェノール）、２，２’−メチレン−ビス−（４−エチル−６−ｔ−ブチルフェノール）、４，４’−チオビス−（３−メチル−６−ｔ−ブチルフェノール）、４，４’−ブチリデンビス−（３−メチル−６−ｔ−ブチルフェノール）、２，２−チオ−ジエチレンビス［３−（３，５−ジ−ｔ−ブチル−４−ヒドロキシフェニル）プロピオネート］などのビスフェノール系化合物、１，１，３−トリス−（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、トリス（３，５−ジ−ｔ−ブチル−４−ヒドロキシベンジル）イソシアヌレイト、テトラキス−［メチレン−３−（３’，５’−ジ−ｔ−ブチル−４’−ヒドロキシフェニル）プロピオネート］メタン、ビス［３，３’−ビス（４’−ヒドロキシ−３’−ｔ−ブチルフェニル）ブチリックアシッド］グリコールエステル、トコフェロール類などの高分子フェノール系化合物が挙げられる。
【００３３】
ヒンダードアミン類の具体例として、例えば、Ｎ−フェニル−Ｎ’−イソプロピル−ｐ−フェニレンジアミン、Ｎ，Ｎ’−ジ−ｓｅｃ−ブチル−ｐ−フェニレンジアミン、Ｎ−フェニル−Ｎ−ｓｅｃ−ブチル−ｐ−フェニレンジアミン、Ｎ，Ｎ’−ジ−イソプロピル−ｐ−フェニレンジアミン、Ｎ，Ｎ’−ジメチル−Ｎ，Ｎ’−ジ−ｔ−ブチル−ｐ−フェニレンジアミンなどのパラフェニレンジアミン系化合物、ビス（２，２，６，６−テトラメチル−４−ピペリジル）セバケート、１−［２−｛３−｛３，５−ｔ−ブチル−４−ヒドロキシフェニル）プロピオニルオキシ｝エチル］−４−｛３−（３，５−ｔ−ブチル−４−ヒドロキシフェニル）プロピオニルオキシ｝−２，２，６，６−テトラメチルピペリジン、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］、コハク酸ジメチル−１−（２−ヒドロキシエチル）−４−ヒドロキシ−２，２，６，６−テトラメチルピペリジン重縮合物、Ｎ，Ｎ’−ビス（３−アミノプロピル）エチレンジアミン−２，４−ビス［Ｎ−ブチル−Ｎ−（１，２，２，６，６−ペンタメチル−４ピペリジル）アミノ−６−クロロ−１，３，５−トリアジン縮合物などのピペリジン系化合物が挙げられる。
【００３４】
ベンゾトリアゾール類の具体例として、例えば、２−（５−メチル−２−ヒドロキシフェニル）ベンドトリアゾール、２−（３，５−ジ−ｔ−ブチル−２−ヒドロキシフェニル）ベンドトリアゾール、２−（３，５−ジ−ｔ−アミル−２−ヒドロキシフェニル）ベンドトリアゾール、ヒドロキシフェニルベンゾトリアゾール誘導体、メチル−３−［３−ｔ−ブチル−５−（２Ｈ−ベンゾトリアゾール−２−イル）−４−ヒドロキシフェニル］プロピオネート−ポリエチレングリコール（分子量約３００）との縮合物、２−（２Ｈ−ベンゾトリアゾール−２−イル）−４−メチル−６−（３，４，５，６−テトラヒドロフタルイミジルメチル）フェノールなどが挙げられる。
【００３５】
有機硫黄化合物類の具体例として、例えば、ジラウリル−３，３’−チオジプロピオネート、ジステアリル−３，３’−チオジプロピオネート、ジテトラデシル−３，３’−チオジプロピオネートなどが挙げられる。
有機燐化合物類の具体例として、例えば、トリフェニルホスフィン、トリ（ノニルフェニル）ホスフィン、トリ（ジノニルフェニル）ホスフィン、トリクレジルホスフィン、トリ（２，４−ジブチルフェノキシ）ホスフィンなどの有機燐化合物類が挙げられる。
ハイドロキノン類の具体例として、例えば、２，５−ジ−ｔ−オクチルハイドロキノン、２，６−ジドデシルハイドロキノン、２−ドデシルハイドロキノン、２−ドデシル−５−クロロハイドロキノン、２−ｔ−オクチル−５−メチルハイドロキノン、２−（２−オクタデセニル）−５−メチルハイドロキノンなどが挙げられる。
【００３６】
第１電荷輸送層において酸化防止剤の含有量は、長期使用による残留電位の上昇をより有効に抑制し、感度をより向上させる観点から、電荷輸送材料の含有量に対して０．１〜２５重量％、特に０．８〜１５重量％であることが好ましい。なお、酸化防止剤は、前記した電荷発生層、下引層等に添加されてもよい。
【００３７】
レベリング剤としては、ジメチルシリコーンオイル、メチルフェニルシリコーンオイルなどのシリコーンオイル類等が挙げられる。
【００３８】
第１電荷輸送層は通常、少なくとも結着樹脂および電荷輸送材料ＡおよびＢを、所望の添加剤（酸化防止剤等）とともに溶媒に溶解乃至分散させて塗液を調製し、当該塗液を電荷発生層または下引層上に塗布し乾燥させて形成される。塗布方法としては特に制限されず、電荷発生層の形成時に採用可能な方法として例示した方法と同様の方法が採用可能である。
【００３９】
第２電荷輸送層は変性ポリカーボネート樹脂、含フッ素樹脂微粒子および特定の電荷輸送材料を含んでなり、好ましくはさらに酸化防止剤、レベリング剤等の添加剤を含む。
【００４０】
第２電荷輸送層に含有される電荷輸送材料は第１電荷輸送層に含有される電荷輸送材料のうちＩＰがより高い電荷輸送材材料である。すなわち第１電荷輸送層の電荷輸送材料として電荷輸送材料ＡおよびＢのみが使用される場合において、第２電荷輸送層に含有される電荷輸送材料は電荷輸送材料Ｂである。第１電荷輸送層の電荷輸送材料として電荷輸送材料ＡおよびＢ以外に、ＩＰが電荷輸送材料ＡとＢとの間の他の電荷輸送材料が使用される場合において、第２電荷輸送層に含有される電荷輸送材料は当該他の電荷輸送材料または／および電荷輸送材料Ｂであり、好ましくは電荷輸送材料Ｂである。第２電荷輸送層に電荷輸送材料Ａが含有されると、感光体表面の耐酸化性が弱くなり、繰り返し使用時に帯電する際に発生するＮＯｘ、オゾンガスに汚染されて劣化し、カブリや像ボケが発生する。
【００４１】
第２電荷輸送層における結着樹脂に対する電荷輸送材料の含有量は、長期使用時における感光体の残留電位の上昇をより有効に抑える観点から、第１電荷輸送層における結着樹脂に対する電荷輸送材料の合計含有量と比較して同量か、もしくは多いこと、好ましくは多いことが望ましい。詳しくは、第２電荷輸送層における結着樹脂に対する電荷輸送材料の含有量は、第１電荷輸送層における結着樹脂に対する電荷輸送材料の合計含有量に対して１００〜１５０重量％の範囲が望ましい。
【００４２】
第２電荷輸送層の結着樹脂としての変性ポリカーボネート樹脂は以下の変性ポリカーボネート（Ｉ）〜（ＩＶ）である。
【００４３】
変性ポリカーボネート（Ｉ）は下記一般式（Ｉ）：
【化８】
2005037524.tif 000005
（式中、Ｒ１は夫々同一であっても異なっていてもよい炭素数１〜６のアルキル基、または置換または無置換の炭素数６〜１２の芳香族炭化水素基、好ましくは炭素数１〜６のアルキル基、特にメチル基であり、
Ｒ２は夫々同一であっても異なっていてもよい水素原子、ハロゲン原子、炭素数１〜６のアルキル基、または置換または無置換の炭素数６〜１２の芳香族炭化水素基、好ましくは水素原子、炭素数１〜６のアルキル基、特に水素原子であり、
Ｘ１は夫々同一であっても異なっていてもよい（ＣＨ２）ｋで、
ｋは１〜６、好ましくは２〜３の整数であり、
ｎは０〜２００、好ましくは５〜１００、
ｍは１〜５０の範囲内とする）で表される繰返し単位を有するポリカーボネートである。すなわち、変性ポリカーボネート（Ｉ）は上記一般式（Ｉ）で表される繰返し単位を構成単位の一つとして含めばよい。
【００４４】
変性ポリカーボネート（Ｉ）の粘度平均分子量は好ましくは２００００〜１０００００、より好ましくは３００００〜８００００である。このような分子量とすることにより、後述の含フッ素樹脂微粒子の分散性がさらに向上し、画質性、耐摩耗性および離型性のさらなる向上を達成できる。
【００４５】
変性ポリカーボネート（Ｉ）としては、例えば、Ｇ−３００、Ｇ−４００およびＧ−７００（いずれも出光興産社製等が挙げられる。
【００４６】
変性ポリカーボネート（ＩＩ）は下記一般式（ＩＩ）：
【化９】
2005037524.tif 000006
（式中、Ｒ３は夫々同一であっても異なっていてもよいハロゲン原子、炭素数１〜６のアルキル基、または置換または無置換の炭素数６〜１２の芳香族炭化水素基であり、
ｐは夫々同一であっても異なっていてもよい０〜４の整数、好ましくは０であり、
Ｘ２は炭素数３〜８の１，１−シクロアルキレン基、−Ｃ（ＣＦ３）（ＣＦ３）−、または−Ｃ（Ｒ４）（Ｒ５）−（式中、Ｒ４およびＲ５のうち少なくとも一方は置換または無置換の炭素数６〜１２の芳香族炭化水素基、他方は水素原子、または炭素数２〜６のアルキル基）、好ましくは１，１−シクロヘキシレン基、−Ｃ（ＣＦ３）（ＣＦ３）−、−ＣＨ（Ｐｈ）−（Ｐｈはフェニル基；以下、同様とする）または−Ｃ（Ｐｈ）（Ｐｈ）−、特に１，１−シクロヘキシレン基である）で表されるポリカーボネートである。すなわち、変性ポリカーボネート（ＩＩ）は上記一般式（ＩＩ）で表される繰返し単位のみからなっている。
【００４７】
変性ポリカーボネート（ＩＩ）の好ましい具体例としては一般式（ＩＩ−１）〜（ＩＩ−４）；
【化１０】
2005037524.tif 000007
で表される変性ポリカーボネートが挙げられる。特に好ましい変性ポリカーボネート（ＩＩ）の具体例は上記一般式（ＩＩ−１）で表される変性ポリカーボネートであり、これは一般にＺ型ポリカーボネート樹脂と呼ばれているものである。
【００４８】
変性ポリカーボネート（ＩＩ）の粘度平均分子量は好ましくは２００００〜１０００００、より好ましくは３００００〜８００００である。このような分子量とすることにより、後述の含フッ素樹脂微粒子の分散性がさらに向上し、画質性、耐摩耗性および離型性のさらなる向上を達成できる。
【００４９】
変性ポリカーボネート（ＩＩ）としては、例えば、ＴＳ２０５０（帝人化成社製、前記一般式（ＩＩ−１）で表される）、ユーピロンＺ５００（三菱エンジニアリングプラスチック社製、前記一般式（ＩＩ−１）で表される）、ユーピロンＺ８００（三菱エンジニアリングプラスチック社製、前記一般式（ＩＩ−１）で表される）等が挙げられる。
【００５０】
変性ポリカーボネート（ＩＩＩ）は下記一般式（ＩＩＩ）：
【化１１】
2005037524.tif 000008
（式中、Ｒ６は夫々同一であっても異なっていてもよいハロゲン原子、炭素数１〜６のアルキル基、または置換または無置換の炭素数６〜１２の芳香族炭化水素基、好ましくは臭素原子、塩素原子、メチル基またはエチル基であり、
ｒは夫々同一であっても異なっていてもよい０〜４の整数、好ましくは０〜２の整数であり、
ｓは０〜５０の整数、
ｔは５〜１００の整数、
Ｘ３は炭素数３〜８の１，１−シクロアルキレン基、−Ｃ（ＣＦ３）（ＣＦ３）−、−Ｏ−、−ＳＯ２−、−Ｃ（Ｒ７）（Ｒ８）−（式中、Ｒ７およびＲ８は夫々同一であっても異なっていてもよい水素原子、炭素数１〜６のアルキル基、または置換または無置換の炭素数６〜１２の芳香族炭化水素基）または炭素数４〜９の１，１−ビシクロアルキレン基、好ましくは１，１−シクロヘキシレン基、−Ｃ（ＣＦ３）（ＣＦ３）−、−Ｃ（ＣＨ３）（ＣＨ３）−、−Ｃ（ＣＨ３）（Ｃ２Ｈ５）−、−Ｃ（ＣＨ３）（Ｃ４Ｈ９）−、−ＣＨ（Ｐｈ）−、−Ｃ（Ｐｈ）（Ｐｈ）−または
【化１２】
2005037524.tif 000009
である）で表されるポリカーボネートである。すなわち、変性ポリカーボネート（ＩＩＩ）は上記一般式（ＩＩＩ）で表される繰返し単位のみからなっている。
【００５１】
変性ポリカーボネート（ＩＩＩ）の好ましい具体例としては一般式（ＩＩＩ−１）〜（ＩＩＩ−１７）；
【化１３】
2005037524.tif 000010
【００５２】
【化１４】
2005037524.tif 000011
【００５３】
【化１５】
2005037524.tif 000012
【００５４】
【化１６】
2005037524.tif 000013
で表される変性ポリカーボネートが挙げられる。
【００５５】
変性ポリカーボネート（ＩＩＩ）の粘度平均分子量は好ましくは２００００〜１０００００、より好ましくは３００００〜８００００である。このような分子量とすることにより、後述の含フッ素樹脂微粒子の分散性がさらに向上し、画質性、耐摩耗性および離型性のさらなる向上を達成できる。
【００５６】
変性ポリカーボネート（ＩＩＩ）として、例えば、ＢＰＰＣ（出光興産社製、前記一般式（ＩＩＩ−１）で表される）等が挙げられる。
【００５７】
変性ポリカーボネート（ＩＶ）は下記一般式（ＩＶ）：
【化１７】
2005037524.tif 000014
（式中、Ｒ９は夫々同一であっても異なっていてもよい炭素数１〜６のアルキル基、または置換または無置換の炭素数６〜１２の芳香族炭化水素基、好ましくは炭素数１〜６のアルキル基、特にメチル基、またはフェニル基であり、
Ｒ１０は夫々同一であっても異なっていてもよいハロゲン原子、炭素数１〜６のアルキル基、または置換または無置換の炭素数６〜１２の芳香族炭化水素基、
Ｘ４およびＸ５は夫々同一であっても異なっていてもよい（ＣＨ２）ｈで、
ｈは１〜６、好ましくは１〜３の整数であり、
ｕは夫々同一であっても異なっていてもよい０〜４の整数、好ましくは０であり、
ｖは１〜１５０の整数、好ましくは１０〜５０の整数であり、
ｗは１〜５０の範囲内とする）で表される繰返し単位を有するポリカーボネートである。すなわち、変性ポリカーボネート（ＩＶ）は上記一般式（ＩＶ）で表される繰返し単位を構成単位の一つとして含めばよい。
【００５８】
変性ポリカーボネート（ＩＶ）の好ましい具体例としては一般式（ＩＶ−１）〜（ＩＶ−５）；
【化１８】
2005037524.tif 000015
【００５９】
【化１９】
2005037524.tif 000016
で表される変性ポリカーボネートが挙げられる。
【００６０】
変性ポリカーボネート（ＩＶ）の粘度平均分子量は好ましくは２００００〜１０００００、より好ましくは３００００〜８００００である。このような分子量とすることにより、後述の含フッ素樹脂微粒子の分散性がさらに向上し、画質性、耐摩耗性および離型性のさらなる向上を達成できる。
【００６１】
第２電荷輸送層には結着樹脂として前記変性ポリカーボネート樹脂以外の樹脂を含有させてもよい。そのような樹脂として、ビスフェノールＡ型ポリカーボネート樹脂、スチレン系樹脂、アクリル系樹脂、スチレン−アクリル系樹脂等が挙げられる。変性ポリカーボネート樹脂以外の樹脂の含有量は変性ポリカーボネート樹脂の５０重量％以下とする。当該含有量が５０重量％を超えると、含フッ素樹脂微粒子の分散性向上効果が十分ではない。
【００６２】
第２電荷輸送層に含フッ素樹脂微粒子を含有させることによって第２電荷輸送層の耐摩耗性と感光体表面からの記録シートの離型性を良好にすることができる。含フッ素樹脂微粒子は含フッ素重合性モノマーの単独重合体または共重合体からなる粒子、または含フッ素重合性モノマーとフッ素フリー重合性モノマーとの共重合体からなる粒子である。含フッ素重合性モノマーは一般式；
【化２０】
2005037524.tif 000017
（式中、Ｒ１１〜Ｒ１４のうち少なくとも１の基はフッ素原子であり、残りの基はそれぞれ独立して水素原子、塩素原子、メチル基、モノフルオロメチル基、ジフルオロメチル基、またはトリフルオロメチル基である）で表されるモノマーである。好ましい含フッ素重合性モノマーとして、四フッ化エチレン、三フッ化塩化エチレン、六フッ化プロピレン、フッ化ビニル、フッ化ビニリデン、二フッ化二塩化エチレン等が挙げられる。含フッ素重合性モノマーとして、２種類以上のモノマーが使用されてもよい。
【００６３】
フッ素フリー重合性モノマーとして、例えば、塩化ビニル等が挙げられる。フッ素フリー重合性モノマーとして、２種類以上のモノマーが使用されてもよい。
【００６４】
耐摩耗性と離型性のさらなる向上の観点から好ましい含フッ素樹脂微粒子の具体例として、ポリ四フッ化エチレン（ＰＴＦＥ）が挙げられる。
【００６５】
含フッ素樹脂微粒子を構成する樹脂の平均分子量は平均分子量が１０万から１００万の範囲であれば、特に限定されるものでない。
含フッ素樹脂微粒子の平均粒径は、表面層の透明性確保の観点から、０．４μｍ以下、好ましくは０．０１μｍ以上０．４μｍ以下、より好ましくは０．０５μｍ以上０．３μｍ以下が好適である。
【００６６】
第２電荷輸送層における含フッ素樹脂微粒子の含有量は第２電荷輸送層全量に対して１〜４０重量％、好ましくは３〜３０重量％である。１重量％より少ない場合には含フッ素樹脂微粒子の分散性が不均一となり、離型性の持続効果がえられ難く、さらに画像ノイズ（中抜けや黒斑点ノイズ）が発生し易い。また、４０重量％を超えると、感光体の感度が劣化する。ここで、第２電荷輸送層の結着樹脂とは変性ポリカーボネート樹脂を意味し、当該層が変性ポリカーボネート樹脂以外の樹脂も含む場合は「それらの混合結着樹脂」を意味する（以下、同様とする）。
【００６７】
第２電荷輸送層の酸化防止剤およびレベリング剤はそれぞれ、第１電荷輸送層の説明で例示した各材料の具体例と同様のものが使用可能である。
【００６８】
第２電荷輸送層に酸化防止剤を含有することによって、感光層、特に第２電荷輸送層中の電荷輸送材料が空気中の酸素や帯電時に発生するオゾンおよびＮＯｘによって酸化し、劣化するのを有効に防止することができる。本発明の感光体は耐摩耗性を向上させており、摩耗による表面のリフレッシュ効果が少ないため、酸化防止剤の添加によって、長寿命化を有効に図ることができる。
【００６９】
第２電荷輸送層の酸化防止剤は、さらなる長寿命化の観点から、前記の中でも、ヒンダードフェノール類、ヒンダードアミン類およびベンゾトリアゾール類からなる群から選択される２種類以上の化合物を使用することが好ましい。製造コスト低減の観点からはヒンダードフェノール類から選択される２種類の化合物を使用することが好ましい。
【００７０】
第２電荷輸送層において酸化防止剤の含有量は電荷輸送材料に対して０．５〜４０重量％、特に１〜３０重量％が好適である。第２電荷輸送層における電荷輸送材料に対する酸化防止剤の含有量は第１電荷輸送層における電荷輸送材料に対する酸化防止剤の含有量と比較して同じか、もしくは多いこと、好ましくは多いことが、耐久時の感光体の残留電位上昇とカブリをより有効に防止する観点から望ましい。詳しくは、第２電荷輸送層における電荷輸送材料に対する酸化防止剤の含有量は、第１電荷輸送層における電荷輸送材料に対する酸化防止剤の含有量に対して１００〜６００重量％、特に１００〜１５０重量％の範囲が望ましい。２種類以上の酸化防止剤を使用する場合は、それらの合計含有量が上記範囲内であればよい。
【００７１】
また、第２電荷輸送層には含フッ素樹脂微粒子の分散性をさらに向上させる観点から、特公平５−４６６７号公報に記載のシリコーン系グラフトポリマーや特開平８−６２８６９号公報に記載のフッ素系グラフトポリマーを含有させることができる。
【００７２】
第２電荷輸送層にはさらに、ハロゲン化パラフィン、ポリ塩化ビフェニル、ジメチルナフタレン、ジブチルフタレートＯ−ターフェニル等の可塑剤、クロラニエル、テトラシアノエチレン、２，４，７−トリニトロフルオレン、５，６−ジシアノベンゾキノン、３，５−ジニトロ安息香酸等の電子吸引性物質、およびシアニン染料、ピリリウム塩、チアピリリウム塩、ローダミン−Ｂ等の増感剤を含有させてもよい。
【００７３】
第２電荷輸送層の厚さは１〜１５μｍ、好ましくは２〜１２μｍであり、第１電荷輸送層と第２電荷輸送層を合わせた厚さは１０〜３５μｍ、好ましくは１２〜３０μｍであることが望ましい。
【００７４】
第２電荷輸送層は通常、変性ポリカーボネート樹脂、含フッ素樹脂微粒子および電荷輸送材料を、所望の添加剤（酸化防止剤等）とともに溶媒に溶解乃至分散させて塗液を調製し、当該塗液を第１電荷輸送層上に、第１電荷輸送層で採用可能な方法で塗布し乾燥させて形成される。塗布溶媒としては変性ポリカーボネート樹脂を溶解可能な限り特に制限されないが、環境対応の観点から、脱ハロゲン溶剤が望まれ、好ましくはトルエン、テトラヒドロフラン、１，３−ジオキソラン、シクロヘキサノンおよびこれらの混合溶媒等が使用できる。そのうち、含フッ素樹脂微粒子の分散性の観点から、テトラビドロフランを主体としたものが望ましく、混合塗布溶媒中のテトラビドロフランの含有量は５０〜９５ｗｔ％、好ましくは６０〜９０ｗｔ％である。乾燥温度および乾燥時間はそれぞれ、感光体の特性劣化防止の観点から、通常、１５０℃以下、特に９０〜１４０℃の範囲で設定されることが好ましい。
【００７５】
本発明の感光体は第１電荷輸送層が幾つかの層からなる多層式であることを妨げるものではない。このとき第１電荷輸送層としての最外層と第２電荷輸送層との関係が上記した第１電荷輸送層と第２電荷輸送層との関係を有すればよい。なお、第１電荷輸送層としての各層の電荷輸送材料、結着樹脂、酸化防止剤およびレベリング剤ならびにそれらの含有量等はそれぞれ独立して選択されればよい。
【００７６】
【実施例】
（実施例１）
導電性支持体として外径３０ｍｍ、長さ２８５ｍｍの円筒状アルミニウム管（ＪＩＳ５６５７）を用いた。
酸化チタン（テイカ社製：ＳＭＴ−１００ＡＳ）３．５重量部と共重合ナイロン（ＣＭ８０００）１重量部とをメチルアルコール８０重量部とイソプロピルアルコール２０重量部との混合溶剤に分散した溶液を塗布、乾燥して、膜厚１μｍの下引層を得た。
【００７７】
次に、テトラヒドロフラン１００重量部に対して、ブチラール樹脂（積水化学工業社製：エスレックＢＸ−１）を１重量部、Ｙ型チタニルフタロシアニン（ＳＹＮＴＨＯＮ社製）を１重量部加え、これらをサンドミルで５時間分散させて電荷発生層用塗液を調製し、この電荷発生層用塗液を上記の下引層上に浸漬塗布して膜厚が０．２μｍになった電荷発生層を形成した。
【００７８】
テトラヒドロフラン（ＴＨＦ）１００重量部に対して、スチレン−アクリレート樹脂（新日鉄化学社製：ＭＳ２００）を１０重量部、電荷輸送材料として前記アミン系化合物（Ａ１）（ＩＰ＝５．３５）６重量部および前記アミン系化合物（Ａ２）（ＩＰ＝５．４３）２重量部、ヒンダードフェノール系酸化防止剤（エーピーアイ社製  ヨシノックス  ＢＨＴ）を０．４重量部、ならびにレベリング剤（信越化学工業社製：ＫＦ５０）を０．００１重量部の割合で溶解させて第１電荷輸送層用塗液を調製し、この電荷輸送層用塗液を電荷発生層上に浸漬塗布し、これを６０℃で２０分間乾燥させて膜厚が２０μｍになった第１電荷輸送層を形成した。
【００７９】
さらに、ＴＨＦとトルエンとの混合溶媒（ＴＨＦ／トルエン＝９０／１０ｗｔ／ｗｔ）１５０重量部に対して、Ｚ型ポリカーボネート樹脂（三菱エンジニアリングプラスチック社製：ユーピロン  Ｚ５００）を１０重量部、電荷輸送材料として前記アミン系化合物（Ａ２）（ＩＰ＝５．４３）を１０重量部、ヒンダードフェノール系酸化防止剤（エーピーアイ社製  ヨシノックス  ＢＨＴ）０．４重量部とヒンダードフェノール系化合物（エーピーアイ社製  ヨシノックスＢＢ）２重量部、レベリング剤（信越化学工業社製：ＫＦ５０）を０．００１重量部の割合で溶解させた後、フッ素微粒子分散液（喜多村社製：ＫＤ６００ＡＳ）２５重量部（固形分３０ｗｔ％）を加え、超音波で３０分分散させて第２電荷輸送層用塗液を調製し、この電荷輸送層用塗液を上記の第１電荷輸送層上に２槽型リング塗布方法で塗布し、これを１２０℃で７０分間乾燥させて膜厚が６μｍになった第２層電荷輸送層を形成し、電子写真感光体を得た。
【００８０】
（実施例２）
第１電荷輸送層においてアミン系化合物（Ａ１）を４重量部、アミン系化合物（Ａ２）を４重量部に代える以外は、実施例１と同様の方法で電子写真感光体を作成した。
【００８１】
（実施例３）
第１電荷輸送層においてアミン系化合物（Ａ１）を２重量部、アミン系化合物（Ａ２）を６重量部に代える以外は、実施例１と同様の方法で電子写真感光体を作成した。
【００８２】
（実施例４）
第１電荷輸送層においてアミン系化合物（Ａ１）を前記アミン系化合物（Ａ３）（ＩＰ＝５．２８）に、アミン系化合物（Ａ２）を前記アミン系化合物（Ａ４）（ＩＰ＝５．４５）に、第２電荷輸送層においてアミン系化合物（Ａ２）を前記アミン系化合物（Ａ４）に代える以外は、実施例１と同様の方法で電子写真感光体を作成した。
【００８３】
（実施例５）
第１電荷輸送層においてアミン系化合物（Ａ１）を前記スチリル−アミン系化合物（ＳＡ１）（ＩＰ＝５．４３）に、アミン系化合物（Ａ２）を前記スチリル−アミン系化合物（ＳＡ２）（ＩＰ＝５．５１）に、スチレン−アクリレート樹脂をＺ型ポリカーボネート樹脂（三菱エンジニアリングプラスチック社製：ユーピロン  Ｚ３００）に、第２電荷輸送層においてアミン系化合物（Ａ２）を前記スチリル−アミン系化合物（ＳＡ２）に、Ｚ型ポリカーボネート樹脂を変性ポリカーボネート樹脂（出光興産社製：ＢＰＰＣ３００）に、フッ素樹脂微粒子をＴＦ９２０７（３Ｍ社製）に代える以外は、実施例１と同様の方法で電子写真感光体を作成した。
【００８４】
（実施例６）
第１電荷輸送層においてスチリル−アミン系化合物（ＳＡ１）を前記スチリル−アミン系化合物（ＳＡ３）（ＩＰ＝５．４２）に、スチリル−アミン系化合物（ＳＡ２）を前記スチリル−アミン系化合物（ＳＡ４）（ＩＰ＝５．５０）に、第２電荷輸送層においてスチリル−アミン系化合物（ＳＡ２）を前記スチリル−アミン系化合物（ＳＡ４）に代える以外は、実施例５と同様の方法で電子写真感光体を作成した。
【００８５】
（実施例７）
第１電荷輸送層においてスチリル−アミン系化合物（ＳＡ１）を前記スチリル−アミン系化合物（ＳＡ５）（ＩＰ＝５．３３）に、スチリル−アミン系化合物（ＳＡ２）を前記アミン系化合物（Ａ５）（ＩＰ＝５．４５）に、第２電荷輸送層においてスチリル−アミン系化合物（ＳＡ２）を前記アミン系化合物（Ａ５）に代える以外は、実施例５と同様の方法で電子写真感光体を作成した。
【００８６】
（実施例８）
第１電荷輸送層においてスチリル−アミン系化合物（ＳＡ１）を前記スチリル−アミン系化合物（ＳＡ６）（ＩＰ＝５．２０）に、スチリル−アミン系化合物（ＳＡ２）を前記スチリル−アミン系化合物（ＳＡ７）（ＩＰ＝５．３９）に、第２電荷輸送層においてスチリル−アミン系化合物（ＳＡ２）を前記スチリル−アミン系化合物（ＳＡ７）に代える以外は、実施例５と同様の方法で電子写真感光体を作成した。
【００８７】
（比較例１）
第２電荷輸送層を設けない以外は実施例１と同様の方法で電子写真感光体を作成した。
（比較例２）
第２電荷輸送層においてアミン系化合物（Ａ２）をアミン系化合物（Ａ１）に代える以外は実施例１と同様の方法で電子写真感光体を作成した。
【００８８】
（比較例３）
第１電荷輸送層においてスチリル−アミン系化合物（ＳＡ１）を前記スチリル−アミン系化合物（ＳＡ６）（ＩＰ＝５．２０）に、スチリル−アミン系化合物（ＳＡ２）を前記アミン系化合物（Ａ５）（ＩＰ＝５．４５）に、第２電荷輸送層においてスチリル−アミン系化合物（ＳＡ２）を前記スチリル−アミン系化合物（ＳＡ６）に代える以外は、実施例５と同様の方法で電子写真感光体を作成した。
【００８９】
（比較例４）
第１電荷輸送層においてアミン系化合物（Ａ２）を使用せずに、アミン系化合物（Ａ１）を８重量部使用する以外は、実施例１と同様の方法で電子写真感光体を作成した。
【００９０】
＜評価＞
得られた感光体を、市販のカラープリンター（ｍａｇｉｃｏｌｏｒ  ２３００ＤＬ；ミノルタ社製）に搭載して以下の評価を行った。
（摩耗量）
摩耗量は、連続コピー１００００枚実施し、その実施前後について、上中下の３点の平均として求めた。
（感度）
感度は、Ｎ／Ｎ（２３℃／５０％）環境下、初期帯電電位を−６００（Ｖ）とし、レーザー（波長７８０ｎｍ）光にて−３００（Ｖ）にさげるのに必要な光量を測定し、感度とした。
【００９１】
（画像ノイズ）
画像ノイズは、連続コピー１００００枚実施し、その実施前後の画像のカブリ、像ボケおよび中抜けについて１０倍のルーペを用いて評価をした。なお、カブリおよび像ボケの評価に際して連続コピーはＬ／Ｌ（１０℃／１５％）環境下で行った。また中抜けの評価に際して連続コピーはＮ／Ｎ（２３℃／５０％）環境下で行った。中抜けとは感光体表面から記録シートヘの転写性（離型性）の悪化によってトナー像が転写されるべき領域に転写されない現象である。像ボケとは感光体の感度低下や感光体表面抵抗の低下によって画像領域と非画像領域との境界が不明瞭になる現象である。中抜け評価時の割合は不良数の全評価数に対する割合である。
2005037524.tif 000018
【００９２】
【表１】
2005037524.tif 000019
【００９３】
（粘度平均分子量）
オストワルド粘度計を用いて溶質濃度０．７ｇ／１００ｍｌのジクロルメタン溶液を温度２０℃で測定して得られた極限粘度の実測値から算出した。
【００９４】
【発明の効果】
本発明の感光体は長寿命化と高画質化とを両立する。すなわち、優れた耐摩耗性および感度を有し、長期にわたって、カブリ、中抜けおよび像ボケなどのノイズの発生がない高画質画像を形成可能である。